(57)【特許請求の範囲】
【請求項１】
補強性充填剤を含有するスラリー溶液とゴムラテックス溶液を、同一の混合容器に仕込んだ後、混合し凝固させて補強性充填剤含有ゴム凝固物を製造する凝固工程と、
前記補強性充填剤含有ゴム凝固物を脱水し可塑化する脱水・可塑化工程を含み、
前記脱水・可塑化工程において、下記式（１）で表される化合物及び下記式（２）で表される化合物からなる群より選択された少なくとも１種のヒドラジン化合物を添加することを特徴とするウエットマスターバッチの製造方法。
【化１】
0006625870.tif 000008
（式中、Ｒ1〜Ｒ3は、それぞれ独立に選ばれる水素原子又は直鎖状もしくは分岐状のアルキル基を示し、Ｒ4は、直鎖状又は分岐状のアルキリデン基を示し、Ｒ5は、水素原子又は直鎖状もしくは分岐状のアルキル基を示す。）
【請求項２】
前記ヒドラジン化合物が、２−ヒドラジノベンゾチアゾール及び／又はアセトンベンゾチアゾリル−２−ヒドラゾンであることを特徴とする請求項１に記載のウエットマスターバッチの製造方法。
【請求項３】
ウエットマスターバッチ中のゴム成分１００質量部に対して、前記ヒドラジン化合物の配合量が０．１〜５質量部であることを特徴とする、請求項１または２に記載のウエットマスターバッチの製造方法。
【請求項４】
請求項１〜３のいずれか１項に記載のウエットマスターバッチの製造方法により得られたウエットマスターバッチに対して、加硫剤を添加する工程を有するゴム組成物の製造方法。
【請求項５】
請求項４に記載のゴム組成物の製造方法により得られたゴム組成物を用いて未加硫タイヤを作製する工程と、
得られた未加硫タイヤを加硫成形する工程を有する、空気入りタイヤの製造方法。
【発明の詳細な説明】
【技術分野】
【０００１】
本発明は、ウエットマスターバッチの製造方法、ゴム組成物の製造方法及び空気入りタイヤの製造方法に関するものである。
【背景技術】
【０００２】
従来、補強性充填剤を含むウエットマスターバッチを用いたゴム組成物は、補強性充填剤とゴム成分を乾式混合して得たゴム組成物と比べて発熱性を低減できることが知られていた。しかし、ウエットマスターバッチはムーニー粘度が高く、他の添加剤を添加し混合するゴム混練工程の際に、混合不良を起こすため、場合によってはゴム混練工程の前に、素練りを行い、ムーニー粘度を予め下げることが必要となるなど、加工性に問題があった。
【０００３】
特許文献１には、ヒドラジド化合物を配合することにより、ウエットマスターバッチの経時的な粘度低下及び初期粘度の上昇を改善できることが開示されているが、ヒドラジド化合物を初期粘度の上昇を改善できる量で添加した場合、ウエットマスターバッチを用いたゴム組成物の発熱性に問題があり改良の余地があった（特許文献１の実施例４，５，１２，１３参照）。
【０００４】
なお、本発明に係るヒドラジン化合物はいずれも、特許文献１には開示されていないものである。
【先行技術文献】
【特許文献】
【０００５】
【特許文献１】特開２０１０−２７０２００号公報
【発明の概要】
【発明が解決しようとする課題】
【０００６】
本発明は、以上の点に鑑み、ウエットマスターバッチのムーニー粘度を低減し、ウエットマスターバッチを用いたゴム組成物の発熱性をさらに低減することができるウエットマスターバッチの製造方法を提供することを目的とする。
【課題を解決するための手段】
【０００７】
本発明に係るウエットマスターバッチの製造方法は、補強性充填剤を含有するスラリー溶液とゴムラテックス溶液を、同一の混合容器に仕込んだ後、混合し凝固させて補強性充填剤含有ゴム凝固物を製造する凝固工程と、補強性充填剤含有ゴム凝固物を脱水し可塑化する脱水・可塑化工程を含み、脱水・可塑化工程において、下記式（１）で表される化合物及び下記式（２）で表される化合物からなる群より選択された少なくとも１種のヒドラジン化合物を添加することを特徴とするものである。
【０００８】
【化１】
0006625870.tif 000002
【０００９】
式中、Ｒ1〜Ｒ3は、それぞれ独立して選ばれる水素原子又は直鎖状もしくは分岐状のアルキル基を示し、Ｒ4は、直鎖状又は分岐状のアルキリデン基を示し、Ｒ5は、水素原子又は直鎖状もしくは分岐状のアルキル基を示す。
【００１０】
当該ヒドラジン化合物としては、２−ヒドラジノベンゾチアゾール及び／又はアセトンベンゾチアゾリル−２−ヒドラゾンを好ましく用いることができる。
【００１１】
ヒドラジン化合物の配合量は、ウエットマスターバッチ中のゴム成分１００質量部に対して、０．１〜５質量部とすることができる。
【００１２】
本発明に係るゴム組成物の製造方法は、上記ウエットマスターバッチに対して、加硫剤を添加する工程を有するものとする。
【００１３】
本発明に係る空気入りタイヤの製造方法は、上記ゴム組成物の製造方法により得られたゴム組成物を用いて未加硫タイヤを作製する工程と、得られた未加硫タイヤを加硫成形する工程を有するものとする。
【発明の効果】
【００１４】
本発明によれば、ウエットマスターバッチのムーニー粘度を低減し、ウエットマスターバッチを用いたゴム組成物の発熱性をさらに低減することができる。
【発明を実施するための形態】
【００１５】
以下、本発明の実施に関連する事項について詳細に説明する。
【００１６】
本実施形態に係るウエットマスターバッチの製造方法は、補強性充填剤を含有するスラリー溶液とゴムラテックス溶液を、同一の混合容器に仕込んだ後、混合し凝固させて補強性充填剤含有ゴム凝固物を製造する凝固工程と、補強性充填剤含有ゴム凝固物を脱水し可塑化する脱水・可塑化工程を含み、脱水・可塑化工程において、下記式（１）で表される化合物及び下記式（２）で表される化合物からなる群より選択された少なくとも１種のヒドラジン化合物を添加することを特徴とするものである。
【００１７】
【化２】
0006625870.tif 000003
【００１８】
スラリー溶液の調製（スラリー微分散工程）は、公知の方法を用いて行うことができ、特に限定されないが、例えば、高せん断ミキサー、ハイシアーミキサー、ホモミキサー、ボールミル、ビーズミル、高圧ホモジナイザー、超音波ホモジナイザー、コロイドミル、フラッシュブレンドなどの一般的な混合機を使用して補強性充填剤を分散溶媒中に分散させる方法が挙げられる。具体的には、上記のような混合機を使用し、分散溶媒中に補強性充填剤を添加し、撹拌する方法や、補強性充填剤を分散溶媒中に分散させる際に、後述するゴムラテックス溶液の少なくとも一部を添加することにより、ゴムラテックス粒子が付着した補強性充填剤を含有するスラリー溶液を調製する方法などが挙げられる。混合の際には、必要に応じて、混合機などの混合系全体を加温してもよい。
【００１９】
ゴムラテックス粒子が付着した補強性充填剤を含有するスラリー溶液を調製する方法としては、ゴムラテックス溶液が存在する状態で、分散溶媒中に補強性充填剤を分散させればよく、特に限定されないが、例えば、ゴムラテックス溶液を、あらかじめ分散溶媒と混合した後、補強性充填剤を添加し、分散させてもよく、分散溶媒中に補強性充填剤を添加し、次いで所定の添加速度で、あるいは、何回かに分けて、一定量のゴムラテックス溶液を添加しつつ、分散溶媒中で補強性充填剤を分散させてもよい。
【００２０】
スラリー中における補強性充填剤の濃度は特に限定されないが、１〜２０質量％であることが好ましい。
【００２１】
補強性充填剤としては、カーボンブラック及び／又はシリカを用いることが好ましい。すなわち、補強性充填剤は、カーボンブラック単独でも、シリカ単独でも、カーボンブラックとシリカの併用でもよい。好ましくは、カーボンブラック、又はカーボンブラックとシリカの併用である。補強性充填剤の配合量は、特に限定されず、例えばウエットマスターバッチ中のゴム成分１００質量部に対して、１０〜１５０質量部であることが好ましく、より好ましくは２０〜１００質量部であり、さらに好ましくは３０〜８０質量部である。
【００２２】
上記カーボンブラックとしては、特に限定されず、公知の種々の品種を用いることができる。カーボンブラックの配合量としては、ウエットマスターバッチ中のゴム成分１００質量部に対して、１０〜８０質量部であることが好ましく、より好ましくは１０〜７０質量部である。補強性充填剤中のカーボンブラックの割合は、１０質量％以上であることが好ましく、３０質量％以上であることがより好ましく、５０質量％以上であることがさらに好ましい。
【００２３】
シリカとしても、特に限定されないが、湿式沈降法シリカや湿式ゲル法シリカなどの湿式シリカが好ましく用いられる。シリカを配合する場合、その配合量としては、ゴムのｔａｎδのバランスや補強性などの観点からウエットマスターバッチ中のゴム成分１００質量部に対して、１０〜５０質量部であることが好ましく、より好ましくは１５〜５０質量部である。
【００２４】
分散溶媒としては、水であることが好ましく、有機溶媒を含有する水であってもよい。
【００２５】
ゴムラテックス溶液の調製（ゴムラテックス溶液の濃度調整工程）は、公知の方法を用いて行うことができ、特に限定されないが、例えば、常温でゴムラテックスに対して、水を加えることにより、ゴム成分の固形分濃度（ＤＲＣ（Ｄｒｙ  Ｒｕｂｂｅｒ  Ｃｏｎｔｅｎｔ））を所望の値に、調整することができる。
【００２６】
ゴムラテックスとしては、特に限定されず、天然ゴムラテックスや合成ゴムラテックスを好ましく用いることができるが、溶液重合による合成ゴムの有機溶媒溶液であってもよい。
【００２７】
天然ゴムラテックスとしては、フィールドラテックスでもよく、あるいは、フィールドラテックスを遠心分離などの公知の濃縮法により蛋白質を除去するなどして濃縮した濃縮ラテックスでもよい。また、合成ゴムラテックスとしては、イソプレンゴム（ＩＲ）、ブタジエンゴム（ＢＲ）、スチレンブタジエンゴム（ＳＢＲ）、ニトリルゴム（ＮＢＲ）などのジエン系ゴムの他、ブチルゴム、ハロゲン化ブチルゴム、エチレンプロピレンゴムなどの各種ゴムポリマーが、水などの水系溶媒に分散してなるラテックスが挙げられ、これらはそれぞれ単独で又は２種以上組み合わせて用いることができる。これらのうち、好ましくはジエン系ゴムラテックスを用いることである。ゴムラテックス溶液中におけるＤＲＣは、特に限定されないが、一般には１０〜７０質量％である。
【００２８】
ゴムラテックス溶液とスラリー溶液は、凝固工程において、同一の混合容器に仕込んだ後、混合し、凝固させる。
【００２９】
ゴムラテックス溶液とスラリー溶液の混合は、公知の混合機を用いて行うことができ、特に限定されないが、例えば、高せん断ミキサー、ハイシアーミキサー、ホモミキサー、ボールミル、ビーズミル、高圧ホモジナイザー、超音波ホモジナイザー、コロイドミル、スーパーミキサーなどの一般的な混合機を使用して混合する方法が挙げられる。必要に応じて、混合の際に混合機などの混合系全体を加温してもよい。具体的には、上記のような混合機を使用し、混合機中でスラリー溶液を撹拌しながらゴムラテックス溶液を滴下する方法や、ゴムラテックス溶液を撹拌しながらスラリー溶液を滴下する方法などを用いて、ゴムラテックス溶液とスラリー溶液を混合することができる。
【００３０】
凝固は公知の方法を用いて行うことができ、例えば、凝固剤として酸や塩を用いて凝固させてもよく、あるいは凝固剤を添加せずに凝固がなされるものであってもよい。酸としては、特に限定されないが、例えば、有機酸や無機酸が挙げられ、ギ酸、硫酸を好ましく用いることができる。また、塩としては、例えば、有機塩や無機塩が挙げられ、塩化ナトリウムを好ましく用いることができる。
【００３１】
凝固させた後、凝固したゴム凝固物を固液分離工程において、水中から取り出し、補強性充填剤を含有するゴム凝固物を得ることができる。
【００３２】
脱水・可塑化工程としては、公知の方法を用いて行うことができ、特に限定されないが、脱水機として、遠心分離機やスクリュー押出機等を用いることができる。例えば、スクリュー押出機を使用した場合、脱水しつつ、可塑化することが可能である。また、この際、脱水条件（スクリュー温度、圧縮比等）を調整することで、乾燥を併せて行うことも可能である。すなわち、脱水・可塑化工程とは、凝固工程において得られたゴム凝固物を脱水し、可塑化する工程であり、併せて乾燥を行ってもよい。具体的には、凝固工程において得られたゴム凝固物とヒドラジン化合物をスクリュー押出機に投入し、脱水・可塑化することにより、ウエットマスターバッチを得ることができる。ここで、可塑化とは、熱と、剪断力を加えることにより、ゴム凝固物を柔軟にすることである。
【００３３】
なお、脱水機として、スクリュー押出機以外の脱水機、例えば、遠心分離機などを用いた場合、乾燥や可塑化は行われず、別の工程として可塑化を行う必要がある。この際、可塑化のみ行ってもよく、可塑化と併せて乾燥を行ってもよく、可塑化と乾燥を別の工程で行ってもよい。
【００３４】
可塑化は、公知の方法を用いて行うことができ、特に限定されないが、上記のようにスクリュー押出機を用いてもよく、バンバリーミキサー等の混練機によって混練することで行ってもよい。この際、可塑化条件（スクリュー温度、圧縮比等）を調整することで、乾燥を併せて行うことも可能である。
【００３５】
乾燥は、公知の方法を用いて行うことができ、特に限定されないが、スクリュー押出機などを用いて、乾燥と可塑化を併せて行ってもよく、真空乾燥機やエアドライヤーなどの通常の乾燥機を用いて、乾燥のみ行ってもよい。
【００３６】
上述の通り、脱水、可塑化は同一の工程で行ってもよく、別の工程に分けて行ってもよい。また、併せて乾燥を行う場合、脱水、乾燥、可塑化は全て同一の工程で行ってもよく、脱水と乾燥を同一の工程で行い、可塑化を別の工程で行ってもよく、脱水を行い、乾燥と可塑化を脱水とは別の同一の工程で行ってもよく、それぞれ別の工程で行ってもよい。
【００３７】
ヒドラジン化合物の添加は、脱水・可塑化工程において行われれば、特に限定されないが、ゴム凝固物の含水率が１〜７０質量％である時に添加することが好ましく、１０〜６０質量％である時に添加することがより好ましく、２０〜６０質量％である時に添加することがさらに好ましい。脱水・可塑化工程より前に、ヒドラジン化合物を添加すると、凝固工程や、固液分離工程の際に、ゴム凝固物にヒドラジン化合物が取り込まれず、水中に流れ出てしまい、効果が得られないと考えられる。また、ゴム凝固物の含水率が１〜７０質量％である時にヒドラジン化合物を添加することにより、ヒドラジン化合物の分散性が向上し、ヒドラジン化合物による効果に優れると考えられる。
【００３８】
本実施形態で用いる上記ヒドラジン化合物において、上記式（１）で表される化合物は、ベンゾチアゾールとヒドラジンが結合した基本骨格を持つヒドラジン化合物である。上記式（１）中のＲ1〜Ｒ3は、それぞれ独立に選ばれる水素原子又は直鎖状もしくは分岐状のアルキル基を示す。アルキル基の炭素数は特に限定されないが、炭素数１〜５のアルキル基であることが好ましく、より好ましくは炭素数１〜３である。アルキル基の具体例としては、メチル基、エチル基、ｎ−プロピル基、イソプロピル基、ｎ−ブチル基、イソブチル基、ｔｅｒｔ−ブチル基、又はｎ−ペンチル基等が挙げられる。
【００３９】
上記式（１）で表されるヒドラジン化合物としては、特に限定されないが、例えば下記式で表される２−ヒドラジノベンゾチアゾールを好ましく用いることができる。
【００４０】
【化３】
0006625870.tif 000004
【００４１】
上記式（２）で表される化合物は、ベンゾチアゾールとヒドラゾンが結合した基本骨格を持つヒドラジン化合物である。上記式（２）中のＲ4は、直鎖状又は分岐状のアルキリデン基を示す。アルキリデン基の炭素数は特に限定されないが、炭素数１〜５のアルキリデン基であることが好ましく、より好ましくは炭素数２〜４である。アルキリデン基の具体例としては、メチリデン基、エチリデン基、プロピリデン基、プロパン−２−イリデン基、ブチリデン基等が挙げられる。Ｒ5は、水素原子又は直鎖状もしくは分岐状のアルキル基を示す。アルキル基の炭素数は特に限定されないが、炭素数１〜５のアルキル基であることが好ましく、より好ましくは炭素数１〜３である。アルキル基の具体例は、上記式（１）中のＲ1〜Ｒ3と同じである。
【００４２】
上記式（２）で表されるヒドラジン化合物としては、特に限定されないが、例えば下記式で表されるアセトンベンゾチアゾリル−２−ヒドラゾンを好ましく用いることができる。
【００４３】
【化４】
0006625870.tif 000005
【００４４】
上記式（１）又は（２）で表されるヒドラジン化合物は、いずれか１種又は２種以上組み合わせて用いることができる。
【００４５】
ヒドラジン化合物を、脱水・可塑化工程において添加することにより、ムーニー粘度を低減することができるが、その理由は次のように考えられる。すなわち、可塑化の際に、熱をかけながら、ゴム凝固物を剪断することで、ゴム成分の分子鎖が切れるが、その際にヒドラジン化合物が分子鎖の切断を促進して、ムーニー粘度が下がると考えられる。
【００４６】
また、ヒドラジン化合物を配合することにより、発熱性を低減することができるが、その理由は次のように考えられる。すなわち、このヒドラジン化合物中のベンゼン環が、補強性充填剤と相互作用し（例えば、カーボンブラック中のカーボンのグラファイト構造と相互作用し）、またベンゼン環とは反対に位置するヒドラジン又はヒドラゾンが、混練り中に発生したゴム成分中のポリマーラジカルと反応し、ポリマーと補強性充填剤をつなぎ合わせることで、ポリマーの分子運動を抑制し、発熱性を低減できるものと考えられる。
【００４７】
当該ヒドラジン化合物の配合量（２種以上併用する場合は合計量）は、特に限定されないが、ウエットマスターバッチ中のゴム成分１００質量部に対して、０．１〜５質量部であることが好ましく、０．５〜５質量部であることがより好ましく、１〜３質量部であることがさらに好ましい。０．１質量部以上であればムーニー粘度及び発熱性の低減効果に優れ、５質量部以下であれば、ムーニー粘度及び発熱性の十分な低減効果が得られ、コスト面からもデメリットは生じないからである。
【００４８】
本実施形態に係るウエットマスターバッチの製造方法により得られるウエットマスターバッチは、タイヤ用ゴム組成物等、各種ゴム組成物に配合して用いることができる。
【００４９】
本実施形態に係るゴム組成物には、上記した各成分に加え、通常のゴム工業で使用されているプロセスオイル、亜鉛華、ステアリン酸、軟化剤、可塑剤、ワックス、老化防止剤、加硫剤、加硫促進剤などの配合薬品類を通常の範囲内で適宜配合することができる。また、ゴム成分や補強性充填剤をさらに追加してもよい。
【００５０】
追加するゴム成分として用いられるジエン系ゴムとしては、例えば、天然ゴム（ＮＲ）、イソプレンゴム（ＩＲ）、ブタジエンゴム（ＢＲ）、スチレンブタジエンゴム（ＳＢＲ）、スチレン−イソプレン共重合体ゴム、ブタジエン−イソプレン共重合体ゴム、スチレン−イソプレン−ブタジエン共重合体ゴム、アクリロニトリルブタジエンゴム（ＮＢＲ）、クロロプレンゴム（ＣＲ）、ブチルゴム（ＩＩＲ）などが挙げられる。これらジエン系ゴムは、いずれか１種を単独で、又は２種以上ブレンドして用いることができる。上記ゴム成分は、好ましくは、天然ゴム、ブタジエンゴム、スチレンブタジエンゴム、又はこれらの２種以上のブレンドである。
【００５１】
ジエン系ゴムとしては、上記で列挙したものの分子末端又は分子鎖中において、水酸基、アミノ基、カルボキシル基、アルコキシ基、アルコキシシリル基、エポキシ基、チオール基、スズ含有基、及びハロゲンからなる群から選択された少なくとも１種の官能基が導入されることで、当該官能基により変性された変性ジエン系ゴムを用いてもよい。
【００５２】
ゴム組成物中に含まれるゴム成分のうち、ウエットマスターバッチ由来のゴム成分の割合は、特に限定されないが、３０質量％以上であることが好ましく、５０質量％以上であることがより好ましく、８０質量％以上であることがさらに好ましい。
【００５３】
また、追加する補強性充填剤としては、カーボンブラック及び／又はシリカを用いることが好ましい。すなわち、補強性充填剤は、カーボンブラック単独でも、シリカ単独でも、カーボンブラックとシリカの併用でもよい。好ましくは、カーボンブラック、又はカーボンブラックとシリカの併用である。
【００５４】
補強性充填剤を追加する場合、その配合量（ウエットマスターバッチ由来の配合量と追加分の配合量の合計量）は、特に限定されず、例えばゴム組成物中に含まれるゴム成分１００質量部に対して、１０〜１５０質量部であることが好ましく、より好ましくは２０〜１００質量部であり、さらに好ましくは３０〜８０質量部である。
【００５５】
カーボンブラックの配合量（ウエットマスターバッチ由来の配合量と追加分の配合量の合計量）としては、ゴム組成物中に含まれるゴム成分１００質量部に対して、１０〜８０質量部であることが好ましく、より好ましくは１０〜７０質量部である。補強性充填剤中のカーボンブラックの割合は、１０質量％以上であることが好ましく、３０質量％以上であることがより好ましく、５０質量％以上であることがさらに好ましい。
【００５６】
シリカを配合する場合、その配合量（ウエットマスターバッチ由来の配合量と追加分の配合量の合計量）としては、ゴムのｔａｎδのバランスや補強性などの観点からゴム組成物中に含まれるゴム成分１００質量部に対して、１０〜５０質量部であることが好ましく、より好ましくは１５〜５０質量部である。
【００５７】
ゴム組成物中に含まれる補強性充填剤のうち、ウエットマスターバッチ由来の補強性充填剤の割合は、特に限定されないが、３０質量％以上であることが好ましく、５０質量％以上であることがより好ましく、８０質量％以上であることがさらに好ましい。
【００５８】
上記加硫剤としては、粉末硫黄、沈降硫黄、コロイド硫黄、不溶性硫黄、高分散性硫黄などの硫黄成分が挙げられ、特に限定するものではないが、その配合量はゴム組成物中に含まれるゴム成分１００質量部に対して０．１〜１０質量部であることが好ましく、より好ましくは０．５〜５質量部である。また、加硫促進剤の配合量としては、ゴム組成物中に含まれるゴム成分１００質量部に対して０．１〜７質量部であることが好ましく、より好ましくは０．５〜５質量部である。
【００５９】
当該ゴム組成物の製造方法は、上記ウエットマスターバッチの製造方法により得られたウエットマスターバッチに対して、加硫剤を添加する工程を有するものとすることができる。詳細には、ゴム混練工程において、加硫剤を添加し、常法に従い混練することにより作製することができ、例えば、通常に用いられるバンバリーミキサーやニーダー、ロール等の混合機を用いて、ゴム混練工程の第一混合段階（ノンプロ練り工程）で、ヒドラジン化合物と補強性充填剤を含有するウエットマスターバッチに対し、加硫剤及び加硫促進剤を除く他の添加剤を添加して混練し、次いで、得られた混合物に、ゴム混練工程の最終混合段階（プロ練り工程）で加硫剤及び加硫促進剤を添加して混練することにより、ゴム組成物を調製することができる。
【００６０】
当該ゴム組成物の製造方法により得られたゴム組成物は、乗用車用、トラックやバスの大型タイヤなど各種用途、サイズの空気入りタイヤのトレッド部、サイドウォール部、ビード部、タイヤコード被覆用ゴムなどタイヤの各部位に適用し、空気入りタイヤの作製に用いることができる。
【００６１】
当該空気入りタイヤの製造方法は、上記ゴム組成物を用いて未加硫タイヤを作製する工程と、得られた未加硫タイヤを加硫成形する工程を有するものとすることができる。すなわち、常法に従い、例えば、押出加工によってゴム組成物を、所定の形状に成形し、他の部品と組み合わせて、未加硫タイヤを作製し、得られた未加硫タイヤを例えば１４０〜１８０℃で加硫成形することにより、空気入りタイヤを作製することができる。
【実施例】
【００６２】
以下、本発明の実施例を示すが、本発明はこれらの実施例に限定されるものではない。
【００６３】
まず、スラリー微分散工程において、シルバーソン社製撹拌機フラッシュブレンド（フラッシュブレンドの条件：３６００ｒｐｍ、３０ｍｉｎ）を使用し、水中にカーボンブラックを添加し分散させることにより、カーボンブラックの濃度が５質量％のスラリー溶液を得た。
【００６４】
なお、比較例７、実施例９，１０においては、０．５質量％に調整した希薄ラテックス溶液に対して、カーボンブラック５０質量部を添加し、次いで５０℃に保持しながらシルバーソン社製撹拌機フラッシュブレンド（フラッシュブレンドの条件：３６００ｒｐｍ、３０ｍｉｎ）を使用してカーボンブラックを分散させることにより、天然ゴムラテックス粒子が付着したカーボンブラック含有スラリー溶液を得た。
【００６５】
次いで、下記表１，２に示す配合（質量部）に従い、凝固工程（温度＝９０℃）において、カワタ社製混合機（スーパーミキサーＳＭＶ−２０）を使用し、ゴムラテックス溶液とスラリー溶液を混合し、ｐＨが４となるまで、凝固剤を添加し、凝固させた。その後、固液分離工程において、凝固した補強性充填剤を含有するゴム凝固物を取り出した。
【００６６】
なお、比較例７、実施例９，１０において、ゴムラテックス溶液（固形分）の配合量は、天然ゴムラテックス粒子が付着したカーボンブラック含有スラリー溶液に含まれるゴムラテックスの固形分とゴムラテックス溶液の固形分の合計量が、表２に示す配合量（質量部）となるようにした。
【００６７】
凝固剤としては、下記のものを用いた。
【００６８】
・凝固剤：ナカライテスク（株）製「ギ酸（８５質量％、一級）」を１０質量％溶液に希釈し、ｐＨ１．２に調整した。
【００６９】
次いで、脱水・可塑化工程（温度＝２００℃）として、スクリュー押出機であるスクイザー式１軸押出脱水機（スエヒロＥＰＭ製Ｖ―０２型）を使用し、得られたゴム凝固物とヒドラジン化合物を脱水機の材料投入口からベルトフィダーを用いて一定速度で投入し、含水率が１．５質量％以下になるまで脱水し、乾燥し、可塑化することにより、ウエットマスターバッチを得た。
【００７０】
なお、比較例６においては、凝固工程において、ヒドラジン化合物を添加した。
【００７１】
また、比較例２〜４においては、バンバリーミキサーを使用し、下記表１に示す配合（質量部）に従い、天然ゴム（ＮＲ）とカーボンブラックとヒドラジン化合物を乾式混合し（排出温度＝１６０℃）、ドライマスターバッチを得た。
【００７２】
次いで、バンバリーミキサーを使用し、下記表１，２に示す配合（質量部）に従い、まず、第一混合段階で、得られたウエットマスターバッチ又はドライマスターバッチと、硫黄と加硫促進剤を除く成分を添加混合し（排出温度＝１６０℃）、次いで、得られた混合物に、最終混合段階で硫黄と加硫促進剤を添加混合して（排出温度＝９０℃）、ゴム組成物を調製した。
【００７３】
表１，２中の各成分の詳細は以下の通りである。
【００７４】
・ゴムラテックス溶液：ゴムラテックスとして天然ゴムラテックス（Ｇｏｌｄｅｎ  Ｈｏｐｅ社製「フィールドラテックス」ＤＲＣ＝３１．２質量％、質量平均分子量Ｍｗ＝２３．２万）を使用し、ＤＲＣが２５質量％になるように、常温で水を加えて濃度を調整した。
・カーボンブラック：東海カーボン（株）製「シースト３」
・ヒドラジン化合物Ａ：東京化成工業（株）製「２−ヒドラジノベンゾチアゾール」
・ヒドラジン化合物Ｂ：東京化成工業（株）製「アセトンベンゾチアゾリル−２−ヒドラゾン」
・ヒドラジド化合物：東京化成工業（株）製「２，２−ジメチルプロピオン酸ヒドラジド」
・ＮＲ：ＲＳＳ＃３
・亜鉛華：三井金属鉱業（株）製「１号亜鉛華」
・ステアリン酸：花王（株）製「ルナックＳ−２０」
・ワックス：日本精蝋（株）「ＯＺＯＡＣＥ０３５５」
・老化防止剤Ａ：大内新興化学工業（株）製「ノクラック６Ｃ」
・老化防止剤Ｂ：大内新興化学工業（株）製「ＲＤ」
・硫黄：鶴見化学工業（株）製「粉末硫黄」
・加硫促進剤：大内新興化学工業（株）製「ノクセラーＮＳ−Ｐ」
【００７５】
得られたウエットマスターバッチについてはムーニー粘度を、ゴム組成物については発熱性を評価した。評価方法は次の通りである。
【００７６】
・ムーニー粘度：ＪＩＳ  Ｋ６３００に準拠して、（株）東洋精機製作所製ロータレスムーニー測定機を用い、ウエットマスターバッチを１００℃で１分間予熱後、４分後のトルク値をムーニー単位で測定した値であり、表１においては比較例１の値を１００とし、表２においては比較例７の値を１００とした指数で表示した。指数が小さいほどムーニー粘度が低く、加工性に優れることを示す。なお、比較例２〜４においては、ドライマスターバッチについて測定した。
【００７７】
・発熱性：ＪＩＳ  Ｋ６３９４に準拠して、ＵＢＭ社製レオスペクトロメーターＥ４０００を使用し、１５０℃×３０分で加硫した試験片について、温度８０℃、静歪み１０％、動歪み２％、周波数５０Ｈｚの条件で損失係数ｔａｎδを測定し、表１においては比較例１の値を１００とし、表２においては比較例７の値を１００とした指数で表示した。指数が小さいほどｔａｎδが小さく、発熱性が低いため低燃費性に優れることを示す。
【００７８】
【表１】
0006625870.tif 000006
【００７９】
【表２】
0006625870.tif 000007
【００８０】
結果は、表１、２に示す通りであり、比較例１〜６と実施例１〜８との対比より、ウエットマスターバッチの製造方法の脱水・可塑化工程において、上記ヒドラジン化合物を添加して得られたウエットマスターバッチを使用することにより、ウエットマスターバッチのムーニー粘度の低減効果、及びウエットマスターバッチを用いたゴム組成物の発熱性をさらに低減する効果が認められた。
【００８１】
また、比較例７と実施例９、１０との対比より、スラリー溶液として、希薄ラテックス溶液を添加し得られた、天然ゴムラテックス粒子が付着したカーボンブラック含有スラリー溶液を使用した実施例９、１０においても、同様にムーニー粘度及び発熱性の低減効果が認められた。
【産業上の利用可能性】
【００８２】
本発明は、タイヤ用ゴム組成物等、各種ゴム組成物に配合して用いられるウエットマスターバッチを製造するのに好適に利用することができる。